【手続補正書】
【提出日】平成25年3月29日(2013.3.29)
【手続補正１】
【補正対象書類名】特許請求の範囲
【補正対象項目名】全文
【補正方法】変更
【補正の内容】
【特許請求の範囲】
【請求項１】
質量％表示で、
ＳｉＯ2を５〜１２％、
Ｂ2Ｏ3を９〜１５％、
Ｌａ2Ｏ3を３２〜５５％、
Ｌａ2Ｏ3、Ｇｄ2Ｏ3およびＹ2Ｏ3を合計で５１〜６５％（Ｇｄ2Ｏ3を０．１％以上含む）、
ＺｎＯを１〜８％、
ＴｉＯ2およびＮｂ2Ｏ5を合計で１〜２０％（ＴｉＯ2およびＮｂ2Ｏ5をそれぞれ０．１％以上含む）、
ＺｒＯ2を０．５〜１５％、
Ｔａ2Ｏ5 を０〜１２％、
ＧｅＯ2を０〜５％、
含み、
Ｂ2Ｏ3の含有量に対するＳｉＯ2の含有量の質量比（ＳｉＯ2／Ｂ2Ｏ3）が０．３〜１．０、Ｌａ2Ｏ3、Ｇｄ2Ｏ3およびＹ2Ｏ3の合計含有量に対するＧｄ2Ｏ3およびＹ2Ｏ3の合計含有量の質量比（Ｇｄ2Ｏ3＋Ｙ2Ｏ3）／（Ｌａ2Ｏ3＋Ｇｄ2Ｏ3＋Ｙ2Ｏ3）が０．０５〜０．６であり、
屈折率ｎｄが１．９０〜２．０、アッベ数νｄが３２〜３８、かつ着色度λ７０が４３０ｎｍ以下であることを特徴とする光学ガラス。
【請求項２】
Ｌｉ2Ｏ、Ｎａ2ＯおよびＫ2Ｏをいずれも含まない請求項１に記載の光学ガラス。
【請求項３】
質量％表示で、Ｇｄ2Ｏ3を０．１〜２５％含む請求項１または２に記載の光学ガラス。
【請求項４】
質量％表示で、
ＴｉＯ2を０．１〜１５％、
Ｎｂ2Ｏ5を０．１〜１５％、
含む請求項１〜３のいずれか１項に記載の光学ガラス。
【請求項５】
ＺｒＯ2を０．５〜１５質量％含む請求項１〜４のいずれか１項に記載の光学ガラス。
【請求項６】
Ｔａ2Ｏ5の含有量が０〜１０質量％である請求項１〜５のいずれか１項に記載の光学ガラス。
【請求項７】
Ｇｅフリーガラスである請求項１〜６のいずれか１項に記載の光学ガラス。
【請求項８】
Ｂ2Ｏ3の含有量に対するＳｉＯ2の含有量の質量比（ＳｉＯ2／Ｂ2Ｏ3）が０．３〜０．９である請求項１〜７のいずれか１項に記載の光学ガラス。
【請求項９】
Ｌａ2Ｏ3、Ｇｄ2Ｏ3およびＹ2Ｏ3の合計含有量に対するＧｄ2Ｏ3およびＹ2Ｏ3の合計含有量の質量比（Ｇｄ2Ｏ3＋Ｙ2Ｏ3）／（Ｌａ2Ｏ3＋Ｇｄ2Ｏ3＋Ｙ2Ｏ3）が０．１〜０．５である請求項１〜８のいずれか１項に記載の光学ガラス。
【請求項１０】
Ｇｄ2Ｏ3とＹ2Ｏ3の合計含有量に対するＧｄ2Ｏ3の含有量の質量比（Ｇｄ2Ｏ3）／（Ｇｄ2Ｏ3＋Ｙ2Ｏ3）が０．１〜１である請求項１〜９のいずれか１項に記載の光学ガラス。
【請求項１１】
着色度λ７０が４２５ｎｍ以下である請求項１〜１０のいずれか１項に記載の光学ガラス。
【請求項１２】
液相温度が１３００℃以下である請求項１〜１１のいずれか１項に記載の光学ガラス。
【請求項１３】
ガラス転移温度が７１０℃以下である請求項１〜１２のいずれか１項に記載の光学ガラス。
【請求項１４】
ガラス転移温度が６５０℃以上である請求項１〜１３のいずれか１項に記載の光学ガラス。
【請求項１５】
ガラス転移温度が６８１℃以上である請求項１〜１４のいずれか１項に記載の光学ガラス。
【請求項１６】
比重が４．９４〜５．２４である請求項１〜１５のいずれか１項に記載の光学ガラス。
【請求項１７】
請求項１〜１６のいずれか１項に記載の光学ガラスからなるプレス成形用ガラスゴブ。
【請求項１８】
請求項１〜１６のいずれか１項に記載の光学ガラスからなる光学素子。
【請求項１９】
研削、研磨により光学素子に仕上げられる光学素子ブランクの製造方法において、
請求項１７に記載のプレス成形用ガラスゴブを加熱、軟化してプレス成形することを特徴とする光学素子ブランクの製造方法。
【請求項２０】
研削、研磨により光学素子に仕上げられる光学素子ブランクの製造方法において、
ガラス原料を熔融し、得られた熔融ガラスをプレス成形し、請求項１〜１６のいずれか１項に記載の光学ガラスからなる光学素子ブランクを作製することを特徴とする光学素子ブランクの製造方法。
【請求項２１】
請求項１９または２０に記載の方法により光学素子ブランクを作製し、該光学素子ブランクを研削、研磨することを特徴とする光学素子の製造方法。
【請求項２２】
請求項１７に記載のプレス成形用ガラスゴブを加熱し、精密プレス成形する光学素子の製造方法。
【手続補正２】
【補正対象書類名】明細書
【補正対象項目名】０００９
【補正方法】変更
【補正の内容】
【０００９】
即ち本発明は、
（１）質量％表示で、
ＳｉＯ2を５〜１２％、
Ｂ2Ｏ3を９〜１５％、
Ｌａ2Ｏ3を３２〜５５％、
Ｌａ2Ｏ3、Ｇｄ2Ｏ3およびＹ2Ｏ3を合計で５１〜６５％（Ｇｄ2Ｏ3を０．１％以上含む）、
ＺｎＯを１〜８％、
ＴｉＯ2およびＮｂ2Ｏ5を合計で１〜２０％（ＴｉＯ2およびＮｂ2Ｏ5をそれぞれ０．１％以上含む）、
ＺｒＯ2を０．５〜１５％、
Ｔａ2Ｏ5 を０〜１２％、
ＧｅＯ2を０〜５％、
含み、
Ｂ2Ｏ3の含有量に対するＳｉＯ2の含有量の質量比（ＳｉＯ2／Ｂ2Ｏ3）が０．３〜１．０、Ｌａ2Ｏ3、Ｇｄ2Ｏ3およびＹ2Ｏ3の合計含有量に対するＧｄ2Ｏ3およびＹ2Ｏ3の合計含有量の質量比（Ｇｄ2Ｏ3＋Ｙ2Ｏ3）／（Ｌａ2Ｏ3＋Ｇｄ2Ｏ3＋Ｙ2Ｏ3）が０．０５〜０．６であり、
屈折率ｎｄが１．９０〜２．０、アッベ数νｄが３２〜３８、かつ着色度λ７０が４３０ｎｍ以下であることを特徴とする光学ガラス、
（２）Ｌｉ2Ｏ、Ｎａ2ＯおよびＫ2Ｏをいずれも含まない上記（１）項に記載の光学ガラス、
（３）質量％表示で、Ｇｄ2Ｏ3を０．１〜２５％含む上記（１）項または（２）項に記載の光学ガラス、
（４）質量％表示で、
ＴｉＯ2を０．１〜１５％、
Ｎｂ2Ｏ5を０．１〜１５％、
含む上記（１）項〜（３）項のいずれか１項に記載の光学ガラス、
（５）ＺｒＯ2を０．５〜１５質量％含む上記（１）項〜（４）項のいずれか１項に記載の光学ガラス、
（６）Ｔａ2Ｏ5の含有量が０〜１０質量％である上記（１）〜（５）項のいずれか１項に記載の光学ガラス、
（７）Ｇｅフリーガラスである上記（１）〜（６）項のいずれか１項に記載の光学ガラス、
（８）Ｂ2Ｏ3の含有量に対するＳｉＯ2の含有量の質量比（ＳｉＯ2／Ｂ2Ｏ3）が０．３〜０．９である上記（１）項〜（７）項のいずれか１項に記載の光学ガラス、
（９）Ｌａ2Ｏ3、Ｇｄ2Ｏ3およびＹ2Ｏ3の合計含有量に対するＧｄ2Ｏ3およびＹ2Ｏ3の合計含有量の質量比（Ｇｄ2Ｏ3＋Ｙ2Ｏ3）／（Ｌａ2Ｏ3＋Ｇｄ2Ｏ3＋Ｙ2Ｏ3）が０．１〜０．５である上記（１）項〜（８）項のいずれか１項に記載の光学ガラス、
（１０）Ｇｄ2Ｏ3とＹ2Ｏ3の合計含有量に対するＧｄ2Ｏ3の含有量の質量比（Ｇｄ2Ｏ3）／（Ｇｄ2Ｏ3＋Ｙ2Ｏ3）が０．１〜１である上記（１）項〜（９）項のいずれか１項に記載の光学ガラス、
（１１）着色度λ７０が４２５ｎｍ以下である上記（１）項〜（１０）項のいずれか１項に記載の光学ガラス、
（１２）液相温度が１３００℃以下である上記（１項）〜（１１）項のいずれか１項に記載の光学ガラス、
（１３）ガラス転移温度が７１０℃以下である上記（１）項〜（１２）項のいずれか１項に記載の光学ガラス、
（１４）ガラス転移温度が６５０℃以上である上記（１）項〜（１３）項のいずれか１項に記載の光学ガラス、
（１５）ガラス転移温度が６８１℃以上である上記（１）項〜（１４）項のいずれか１項に記載の光学ガラス。
（１６）比重が４．９４〜５．２４である上記（１）項〜（１５）項のいずれか１項に記載の光学ガラス、
（１７）上記（１）項〜（１６）項のいずれか１項に記載の光学ガラスからなるプレス成形用ガラスゴブ、
（１８）上記（１）項〜（１６）項のいずれか１項に記載の光学ガラスからなる光学素子、
（１９）研削、研磨により光学素子に仕上げられる光学素子ブランクの製造方法において、
上記（１７）項に記載のプレス成形用ガラスゴブを加熱、軟化してプレス成形することを特徴とする光学素子ブランクの製造方法、
（２０）研削、研磨により光学素子に仕上げられる光学素子ブランクの製造方法において、
ガラス原料を熔融し、得られた熔融ガラスをプレス成形し、上記（１）項〜（１６）項のいずれか１項に記載の光学ガラスからなる光学素子ブランクを作製することを特徴とする光学素子ブランクの製造方法、
（２１）上記（１９）項または（２０）項に記載の方法により光学素子ブランクを作製し、該光学素子ブランクを研削、研磨することを特徴とする光学素子の製造方法、
（２２）上記（１７）項に記載のプレス成形用ガラスゴブを加熱し、精密プレス成形する光学素子の製造方法、
を提供するものである。